(57)【要約】【課題】リサイクル原料を含む樹脂原料中にカーボンブラックを添加した押出発泡体において、夏場の炎天下・屋外で保管しても反りや変形・寸法変化が生じ難いポリスチレン系樹脂押出発泡体の提供。【解決手段】リサイクル原料を含むポリスチレン系樹脂１００質量部に対してカーボンブラックを０．０２〜０．０７質量部含有し、明度指数が６５〜７８の範囲であるポリスチレン系樹脂押出発泡体。本発明において、発泡体の平均気泡径が０．１５ｍｍ〜１．００ｍｍの範囲（ただし、該平均気泡径は、発泡体の押出方向（ＭＤ）の気泡の平均弦長ＤＭＤ、該押出方向と直交する方向（ＴＤ）の気泡の平均弦長ＤＴＤ及び発泡体の厚み方向（ＶＤ）の気泡の平均弦長ＤＶＤの算術平均値である）であることが好ましい。【選択図】なし【特許請求の範囲】
【請求項１】
リサイクル原料を含むポリスチレン系樹脂１００質量部に対してカーボンブラックを０．０２〜０．０７質量部含有し、明度指数が６５〜７８の範囲であるポリスチレン系樹脂押出発泡体。
【請求項２】
発泡体の平均気泡径が０．１５ｍｍ〜１．００ｍｍの範囲（ただし、該平均気泡径は、発泡体の押出方向（ＭＤ）の気泡の平均弦長ＤＭＤ、該押出方向と直交する方向（ＴＤ）の気泡の平均弦長ＤＴＤ及び発泡体の厚み方向（ＶＤ）の気泡の平均弦長ＤＶＤの算術平均値である）であることを特徴とする請求項１に記載のポリスチレン系樹脂押出発泡体。
【発明の詳細な説明】
【技術分野】
【０００１】
本発明は、リサイクル原料を含むポリスチレン系樹脂にカーボンブラックを添加したポリスチレン系樹脂押出発泡体に関する。本発明のポリスチレン系樹脂押出発泡体は、断熱材や緩衝材などとして建材、梱包用緩衝材などとして使用される。
【背景技術】
【０００２】
従来、ポリスチレン系樹脂にカーボンブラックを添加したポリスチレン系樹脂発泡体に関して、例えば、特許文献１，２に開示されている。
【０００３】
特許文献１には、ａ）発泡ポリマー物質、及びｂ）該ポリマー中に包含される、構造物の熱伝導率を、カーボンブラックを含まない対応するフォーム構造物の熱伝導率よりも小さくするのに必要な量のカーボンブラックを有する断熱ポリマーフォーム構造物を表面又は包囲体に適用することを含む表面又は包囲体の断熱方法において、該カーボンブラックの個々の粒子が実質的に集塊しないことを特徴とする方法が開示されている。特許文献１には、カーボンブラックの粒度が１５０ｎｍよりも大きいことが好ましく、またカーボンブラックの添加量がポリマー物質の質量に対して、１．０ないし２５質量％の範囲が好ましいことが記載されている。
【０００４】
特許文献２には、実質的に二酸化炭素のみを発泡剤とするスチレン系樹脂の押出し発泡体であって、その密度が０．０２０〜０．０８０ｇ／ｃｍ３、厚みが１５〜１２０ｍｍ、平均気泡径が０．０５〜０．５０ｍｍであり、灰分が発泡体全量に対して０．１質量％以下であるスチレン系樹脂発泡体が開示されている。特許文献２には、発泡核剤として、例えばタルク、炭酸カルシウム、クレー、酸化マグネシウム、酸化チタン、カーボンブラック、無水シリカ、珪酸カルシウムなどの無機微粉末を配合することが記載されているが、実施例ではタルクの使用のみが記載され、カーボンブラックを使用した実施例は記載されていない。
【特許文献１】特表平８−５０４８５６号公報
【特許文献２】特開２０００−１７０９８号公報
【発明の開示】
【発明が解決しようとする課題】
【０００５】
近年、各種方面での環境問題の発生、及びその解決に向けての取り組みの一つとして、ポリスチレン系樹脂発泡成形体の製造分野においても、原料樹脂のリサイクル化を進めており、現在は原料樹脂中に数十パーセント以上のポリスチレン系樹脂リサイクル原料（以下、リサイクル原料と記す。）を使用できるように研究が進められている。
しかし、リサイクル原料は様々な色に着色されている場合が多く、リサイクル原料を含むポリスチレン系樹脂を原料として押出発泡成形によってポリスチレン系樹脂押出発泡体を製造すると、リサイクル原料のロット及び配合量によって各ロット毎に発泡体自体の色がバラついて（即ち、色ムラが大きくなり）、商品価値が低下してしまう場合がある。
そこで、この押出発泡体の色を安定させるため、樹脂原料中にカーボンブラックを添加して均一な黒色の押出発泡体を製造するようにしている。
【０００６】
しかし、樹脂原料中にカーボンブラックを添加した押出発泡体は、夏場の炎天下・屋外で保管していると、反りや変形・寸法変化等が発生してしまうという新たな問題点が見出され、かかる問題は、特許文献１に記載された従来技術では解消できないことが判明した。すなわち、特許文献１に開示された断熱ポリマーフォーム構造物は、ポリマー中にカーボンブラックを添加することによって断熱性能（熱伝導率）は向上するが、日射等の屋外暴露時に発泡体の表面温度が上昇して、発泡体に反り・変形・寸法変化等が生じてしまう問題がある。
【０００７】
また、特許文献２には、発泡核剤としてカーボンブラックを使用できる旨の記載があるものの、このカーボンブラックを着色のために用いることは記載されておらず、また反り・変形を起こさない量などは規定されていない。
【０００８】
本発明は、前記事情に鑑みてなされ、リサイクル原料を含む樹脂原料中にカーボンブラックを添加した押出発泡体において、夏場の炎天下・屋外で保管しても反りや変形・寸法変化が生じ難いポリスチレン系樹脂押出発泡体の提供を目的とする。
【課題を解決するための手段】
【０００９】
前記目的を達成するため、本発明は、リサイクル原料を含むポリスチレン系樹脂１００質量部に対してカーボンブラックを０．０２〜０．０７質量部含有し、明度指数が６５〜７８の範囲であるポリスチレン系樹脂押出発泡体を提供する。
【００１０】
本発明のポリスチレン系樹脂押出発泡体において、発泡体の平均気泡径が０．１５ｍｍ〜１．００ｍｍの範囲（ただし、該平均気泡径は、発泡体の押出方向（ＭＤ）の気泡の平均弦長ＤＭＤ、該押出方向と直交する方向（ＴＤ）の気泡の平均弦長ＤＴＤ及び発泡体の厚み方向（ＶＤ）の気泡の平均弦長ＤＶＤの算術平均値である）であることが好ましい。
【発明の効果】
【００１１】
本発明のポリスチレン系樹脂押出発泡体は、リサイクル原料を含むポリスチレン系樹脂１００質量部に対してカーボンブラックを０．０２〜０．０７質量部含有した樹脂組成物を押出発泡成形してなり、カーボンブラック添加量と明度指数を適正量としたものなので、着色したリサイクル原料を用いた場合でも発泡体自体の各ロット間の色のバラツキを低減することができるとともに、夏場の炎天下・屋外で保管しても反りや変形・寸法変化が生じ難いポリスチレン系樹脂押出発泡体を提供することができる。
【発明を実施するための最良の形態】
【００１２】
本発明のポリスチレン系樹脂押出発泡体（以下、発泡体と略記する場合がある。）は、リサイクル原料を含むポリスチレン系樹脂１００質量部に対してカーボンブラックを０．０２〜０．０７質量部含有した樹脂組成物を押出発泡成形してなり、明度指数が６５〜７８の範囲であることを特徴としている。
【００１３】
本発明において用いられるポリスチレン系樹脂としては、新規に合成されたポリスチレン系樹脂（以下、バージン原料と記す）とリサイクル原料とを任意の比率でブレンドしたポリスチレン系樹脂、又はリサイクル原料のみからなるポリスチレン系樹脂を用いることができる。
【００１４】
前記バージン原料としては、特に限定されず、例えば、スチレン、α−メチルスチレン、ビニルトルエン、クロロスチレン、エチルスチレン、ｉ−プロピルスチレン、ジメチルスチレン、ブロモスチレン等のスチレン系モノマーの単独重合体又はこれらの共重合体等が挙げられ、スチレンを５０質量％以上含有するポリスチレン系樹脂が好ましく、ポリスチレンがより好ましい。
【００１５】
また、前記ポリスチレン系樹脂としては、前記スチレン系モノマーを主成分とする、前記スチレン系モノマーとこのスチレン系モノマーと共重合可能なビニルモノマーとの共重合体であってもよく、このようなビニルモノマーとしては、例えば、メチル（メタ）アクリレート、エチル（メタ）アクリレート、ブチル（メタ）アクリレート、セチル（メタ）アクリレート等のアルキル（メタ）アクリレート、（メタ）アクリロニトリル、ジメチルマレエート、ジメチルフマレート、ジエチルフマレート、エチルフマレートの他、ジビニルベンゼン、アルキレングリコールジメタクリレートなどの二官能性モノマーなどが挙げられる。
【００１６】
前記リサイクル原料としては、各種のポリスチレン系樹脂発泡成形体、例えば、魚箱、野菜収納容器、トレー、丼容器、弁当容器、家電製品の梱包用緩衝材、建材用断熱材などを回収し、熱溶融法やリモネン回収法などのリサイクル技術により処理されたリサイクル原料を用いることができ、また各種市販のリサイクル原料を使用することができる。このリサイクル原料は、単色のものでもよいし、各色が混ざった雑色のリサイクル原料であってもよい。
【００１７】
このポリスチレン系樹脂に顔料として添加するカーボンブラックとしては、特に限定されず、市販されている各種の製品の中から適宜選択して使用することができる。使用するカーボンブラックの平均粒子径も特に限定されないが、ポリスチレン系樹脂への分散性が良好で、均一な着色（黒色）が得られる点で、平均粒子径が１００ｎｍ以下のカーボンブラックを用いることが望ましい。より好ましくは１０〜１００ｎｍの範囲である。
【００１８】
本発明において、このカーボンブラックの含有量は、リサイクル原料を含むポリスチレン系樹脂１００質量部に対して０．０２〜０．０７質量部の範囲としている。カーボンブラックの含有量が０．０２質量部未満であると、得られるポリスチレン系樹脂押出発泡体の着色（黒色）度合が弱くなり、着色したリサイクル原料を用いた場合に発泡体自体の各ロット間の色のバラツキが大きくなり、ロット間で比較的明瞭な色差が生じるおそれがある。一方、カーボンブラックの含有量が０．０７質量部を超えると、得られた発泡体を夏場の炎天下・屋外で保管した場合に、発泡体に反り・変形・寸法変化が生じ易くなる。
本発明において、このカーボンブラックの含有量は、リサイクル原料を含むポリスチレン系樹脂１００質量部に対して０．０３〜０．０７質量部の範囲がより好ましく、０．０５〜０．０７質量部の範囲が最も好ましい。
【００１９】
本発明のポリスチレン系樹脂押出発泡体は、ＪＩＳ  Ｋ７１０５  プラスチックの光学的特性試験方法に準拠した方法で測定した結果から求めた明度指数が、６５〜７８の範囲である。明度指数が６５未満であると、得られた発泡体を夏場の炎天下・屋外で保管した場合に、発泡体に反り・変形・寸法変化が生じ易くなる。一方、明度指数が７８を超えると、得られるポリスチレン系樹脂押出発泡体の着色（黒色）度合が弱くなり、着色したリサイクル原料を用いた場合に発泡体自体の各ロット間の色のバラツキが大きくなり、ロット間で比較的明瞭な色差が生じるおそれがある。
本発明において、この明度指数は６７〜７６の範囲がより好ましく、６９〜７３の範囲が最も好ましい。
【００２０】
本発明のポリスチレン系樹脂押出発泡体において、発泡体の平均気泡径が０．１５ｍｍ〜１．００ｍｍの範囲（ただし、該平均気泡径は、発泡体の押出方向（ＭＤ）の気泡の平均弦長ＤＭＤ、該押出方向と直交する方向（ＴＤ）の気泡の平均弦長ＤＴＤ及び発泡体の厚み方向（ＶＤ）の気泡の平均弦長ＤＶＤの算術平均値である）であることが好ましい。平均気泡径が０．１５ｍｍ未満のものは、押出発泡成形法での製造が困難であるとともに、発泡体の密度が高くなり、断熱性能が低下するおそれがある。一方、平均気泡径が１．００ｍｍを超えると、発泡体の明度指数が６５未満となり、得られた発泡体を夏場の炎天下・屋外で保管した場合に、発泡体に反り・変形・寸法変化が生じ易くなる。なお、平均気泡径の測定方法は後述する実施例において詳述する。
本発明において、発泡体の平均気泡径は、０．５０ｍｍ〜０．９０ｍｍの範囲がより好ましく、０．６０ｍｍ〜０．８５ｍｍの範囲が最も好ましい。
【００２１】
本発明のポリスチレン系樹脂押出発泡体において、該発泡体の密度は０．０１ｇ／ｃｍ３〜０．０５ｇ／ｃｍ３の範囲が好ましい。密度が前記範囲未満であると、変形・寸法変化が生じやすく、また圧縮強度、曲げ強度が低下するおそれがある。一方、密度が前記範囲を超えると、施工時の加工不良や、輸送・運搬時の取扱い性が低下するおそれがある。
本発明において、発泡体の密度は０．０２ｇ／ｃｍ３〜０．０４５ｇ／ｃｍ３の範囲がさらに好ましい。なお、この発泡体の密度は、次の密度測定方法によって求められた密度を言う。
【００２２】
＜密度測定方法＞
ＪＩＳ Ａ ９５１１：１９９５「発泡プラスチック保温板」記載の方法で測定した。１００×１００×試料厚み（ｍｍ）の試験片を発泡後２４時間以上経過した試料から切り出し、次式により算出する。
密度（ｇ／ｃｍ３）＝試験片質量（ｇ）／試験片体積（ｍｍ３）×１０３
本発明のポリスチレン系樹脂押出発泡体において、形状は建材用途として汎用性のある板状が好ましく、該発泡体の厚みは１０ｍｍ〜１５０ｍｍの範囲が好ましい。厚みが前記範囲未満であると、曲げ強度や剛性が低下し、輸送・運搬時の取扱い時に割れや欠けが発生しやすくなるおそれがある。一方、厚みが前記範囲を超えると、施工時のカット不良や加工不良が発生するおそれがある。より好ましい範囲は３０ｍｍ〜１２０ｍｍ、最も好ましい範囲は５０ｍｍ〜１００ｍｍである。
【００２３】
本発明のポリスチレン系樹脂押出発泡体は、ポリスチレン系樹脂押出発泡体の製造において従来より周知の押出機と押出発泡成形法（例えば、特許文献２参照。）を用いて製造することができる。次に、その一例を説明する。
まず、押出機のホッパーに、前述したリサイクル原料を含むポリスチレン系樹脂とカーボンブラック、さらに必要に応じて添加される各種の添加剤を秤量して投入する。
【００２４】
前記添加剤としては、ポリスチレン系樹脂押出発泡体の製造において用いられる従来より周知の各種添加剤、例えば、発泡核剤、帯電防止剤、難燃剤、難燃助剤、滑剤、可塑剤などが挙げられる。これらの添加剤は、発泡体の物性を損なわない範囲内において、１種類又は２種類以上を添加することができる。
【００２５】
前記発泡核剤としては、タルク、炭酸カルシウム、クレー、酸化マグネシウム、酸化チタン、シリカなどが挙げられる。
前記帯電防止剤としては、ステアリン酸モノグリセライド（ＳＭＧ）などが挙げられる。
前記難燃剤としては、例えば、テトラブロモシクロオクタン、ヘキサブロモシクロドデカン、トリスジブロモプロピルホスフェート、テトラブロモビスフェノールＡなどが挙げられる。
前記難燃助剤としては、例えば、ジクミルパーオキサイドなどの有機過酸化物が挙げられる。
【００２６】
押出機にポリスチレン系樹脂とカーボンブラック、さらに添加剤を投入した後、この押出機内で原料樹脂を加熱、溶融し、押出機内で十分に混練する。
次に、押出機内に発泡剤を圧入し、溶融樹脂と該発泡剤とを十分に混練する。
次に、発泡剤を含む溶融樹脂を押出機内で発泡適正温度まで冷却し、その後該混合物を押出機先端に装着したダイの口金（リップ）より大気中に押出し、発泡させる。この押出された発泡体は、口金に密接して取り付けられた成形装置を通過させ、賦形と同時に冷却することにより、成形する。
これによって、板状などの所定形状のポリスチレン系樹脂押出発泡体が得られる。
【００２７】
本発明のポリスチレン系樹脂押出発泡体は、リサイクル原料を含むポリスチレン系樹脂１００質量部に対してカーボンブラックを０．０２〜０．０７質量部含有した樹脂組成物を押出発泡成形してなり、カーボンブラック添加量と明度指数を適正量としたものなので、着色したリサイクル原料を用いた場合でも発泡体自体の各ロット間の色のバラツキを低減することができるとともに、夏場の炎天下・屋外で保管しても反りや変形・寸法変化が生じ難いポリスチレン系樹脂押出発泡体を提供することができる。
以下、実施例により本発明の効果を実証する。
【実施例】
【００２８】
［実施例１］
２台の押出機が連結されたタンデム型押出機を用い、ポリスチレン系樹脂押出発泡体を製造した。
ポリスチレン系樹脂として、バージン原料（東洋スチレン社製ＧＰ、商品名「ＨＲＭ４８」）６０質量部とリサイクル原料（ポリスチレン系樹脂発泡体の魚箱回収品、ハッポーライフ社製、商品名「ＨＦＳ」）４０質量部と、発泡核剤としてタルク粉末を０．５質量部と、帯電防止剤としてステアリン酸モノグリセライド（ＳＭＧ）０．０６質量部と、難燃剤としてヘキサブロモシクロデカン（ＨＢＣＤ）３．０質量部と、顔料としてカーボンブラック（大日精化社製、平均粒子径約５０ｎｍ）０．０５質量部とを、１段目の押出機に供給した。
【００２９】
押出機内でこの混合物を溶融混練し、発泡剤としてブタン／メチルクロライド＝５／５（質量比）を８．７質量部圧入し、ガス注入後スクリューで発泡剤とスチレン系樹脂をよく混練し、その後２段目の押出機で発泡適性樹脂温度まで冷却した。
続いて、これらの混合物を２段目の押出機の先端に装着したダイの口金（リップ：幅Ｗ＝４６０ｍｍ、厚さｔ＝３ｍｍ）より大気中に押出した。
押出された発泡体を口金先端に密接に取り付けられた２枚の板を向き合わせた成形装置を通過させ、賦形と同時に冷却することにより成形し、これより厚み８５ｍｍ、幅９５０ｍｍの板状発泡体が得られた。
得られた発泡体は密度が０．０２８１ｇ／ｃｍ３であり、平均気泡径は０．８３ｍｍであった。
【００３０】
得られた発泡体の明度指数Ｌ*は６９であった。なお、明度指数Ｌ*の測定方法は後述する。
【００３１】
この板状発泡体を屋外暴露し、発泡体の反り・寸法変化が無いかを確認した結果、反りは０ｍｍで判定は○、寸法変化は長さ方向＋１ｍｍ、幅方向＋１ｍｍで判定は○となった。この時の発泡体表面温度は５７℃であった。（なお、屋外暴露時の表面温度・反り・長さ寸法変化・幅寸法変化の測定方法と判定基準は後述する）
【００３２】
また夏場以外の評価方法として、この板状発泡体にハロゲン照射し、照射後の反り・変形・寸法変化を測定した結果、反りは０ｍｍで判定は○、寸法変化は長さ方向＋０．２５ｍｍ、幅＋０．１ｍｍで判定は○となった。この時の発泡体表面温度は５６℃であった。（なお、ハロゲン照射時の表面温度・反り・長さ寸法変化・幅寸法変化の測定方法と判定基準は後述する）
【００３３】
［実施例２］
発泡体の平均気泡径が０．６０ｍｍになるように、押出発泡の条件を変えたこと以外は、実施例１と同様にして板状発泡体を製造した。
得られた板状発泡体の平均気泡径は０．６０ｍｍ、明度指数Ｌ*は７３であった。
この板状発泡体を実施例１と同様に屋外で暴露した結果、表面温度が５５℃、反り０ｍｍで判定は○、長さ方向寸法変化値が＋０．５ｍｍ、幅方向寸法変化値が＋０．５ｍｍで判定は○であった。ハロゲン照射の評価結果は表面温度が５５℃、反り０ｍｍで判定は○、長さ方向寸法変化値が＋０．２０ｍｍ、幅方向寸法変化値が＋０．０７ｍｍで判定は○であった。
【００３４】
［実施例３］
ポリスチレン系樹脂として、バージン原料を５０質量部、リサイクル原料を５０質量部に変更したこと以外は、実施例１と同様にして板状発泡体を製造した。
得られた板状発泡体の平均気泡径は０．８３ｍｍ、明度指数Ｌ*は６７であった。
この板状発泡体を実施例１と同様に屋外で暴露した結果、表面温度が５８℃、反り０ｍｍで判定は○、長さ方向寸法変化値が＋１．５ｍｍ、幅方向寸法変化値が＋１ｍｍで判定は○であった。ハロゲン照射の評価結果は表面温度が５７℃、反り０ｍｍで判定は○、長さ方向寸法変化値が＋０．２６ｍｍ、幅方向寸法変化値が＋０．１２ｍｍで判定は○であった。
【００３５】
［実施例４］
カーボンブラックの添加量を０．０７質量部としたこと以外は、実施例１と同様にして板状発泡体を製造した。
得られた板状発泡体の平均気泡径は０．８０ｍｍ、明度指数Ｌ*は６５であった。
この板状発泡体を実施例１と同様に屋外で暴露した結果、表面温度が５８℃、反り０ｍｍで判定は○、長さ方向寸法変化値が＋１．５ｍｍ、幅方向寸法変化値が＋１ｍｍで判定は○であった。ハロゲン照射の評価結果は表面温度が５６℃、反り０ｍｍで判定は○、長さ方向寸法変化値が＋０．２８ｍｍ、幅方向寸法変化値が＋０．１２ｍｍで判定は○であった。
【００３６】
［実施例５］
カーボンブラックの添加量を０．０２質量部としたこと以外は、実施例１と同様にして板状発泡体を製造した。
得られた板状発泡体の平均気泡径は０．８１ｍｍ、明度指数Ｌ*は７２であった。
この板状発泡体を屋外で暴露した結果、表面温度が５６℃、反り０ｍｍで判定は○、長さ方向寸法変化値が＋０．５ｍｍ、幅方向寸法変化値が＋０．５ｍｍで判定は○であった。ハロゲン照射の評価結果は表面温度が５５℃、反り０ｍｍで判定は○、長さ方向寸法変化値が＋０．２０ｍｍ、幅方向寸法変化値が＋０．０８ｍｍで判定は○であった。
【００３７】
［実施例６］
カーボンブラックの添加量を０．０２質量部とし、且つバージン原料を５０質量部、リサイクル原料を５０質量部に変更したこと以外は、実施例１と同様にして板状発泡体を製造した。
得られた板状発泡体の平均気泡径は０．８２ｍｍ、明度指数Ｌ*は６９であった。
この板状発泡体を屋外で暴露した結果、表面温度が５７℃、反り０ｍｍで判定は○、長さ方向寸法変化値が＋１．０ｍｍ、幅方向寸法変化値が＋１．０ｍｍで判定は○であった。ハロゲン照射の評価結果は表面温度が５７℃、反り０ｍｍで判定は○、長さ方向寸法変化値が＋０．２４ｍｍ、幅方向寸法変化値が＋０．１２ｍｍで判定は○であった。
【００３８】
［比較例１］
カーボンブラックの添加量を１．５質量部としたこと以外は、実施例１と同様にして板状発泡体を製造した。
得られた板状発泡体の平均気泡径は０．８１ｍｍ、明度指数Ｌ*は４５であった。
この板状発泡体を屋外で暴露した結果、表面温度が６９℃、反り１５ｍｍで判定は×、長さ方向寸法変化値が＋９ｍｍ、幅方向寸法変化値が＋５ｍｍで判定は×であった。ハロゲン照射の評価結果は表面温度が６７℃、反り＋１．５ｍｍで判定は×、長さ方向寸法変化値が＋１．２ｍｍ、幅方向寸法変化値が＋０．９５ｍｍで判定は×であった。
【００３９】
［比較例２］
カーボンブラックを添加しなかったこと以外は、実施例１と同様にして板状発泡体を製造した。
得られた板状発泡体の平均気泡径は０．８２ｍｍ、明度指数Ｌ*は８８であった。
この板状発泡体は、屋外暴露評価やハロゲン照射評価結果、反り、長さ・幅寸法変化値の判定は○であったが、明度指数が本発明の範囲より高く、色ムラ評価は×であった（この色ムラ評価については後述する）。
【００４０】
［比較例３］
カーボンブラックを添加しなかったこと、且つバージン原料を５０質量部、リサイクル原料を５０質量部に変更したこと以外は、実施例１と同様にして板状発泡体を製造した。
得られた板状発泡体の平均気泡径は０．８２ｍｍ、明度指数Ｌ*は８１であった。
この板状発泡体は、屋外暴露評価やハロゲン照射評価結果、反り、長さ・幅寸法変化値の判定は○であったが、明度指数が本発明の範囲より高く、色ムラ評価は×であった。
【００４１】
［比較例４］
カーボンブラックの添加量を０．０１質量部に変更したこと以外は、実施例１と同様にして板状発泡体を製造した。
得られた板状発泡体の平均気泡径は０．８１ｍｍ、明度指数Ｌ*は８５であった。
この板状発泡体は、屋外暴露評価やハロゲン照射評価結果、反り、長さ・幅寸法変化値の判定は○であったが、明度指数が本発明の範囲より高く、色ムラ評価は×であった。
【００４２】
［比較例５］
カーボンブラックの添加量を０．０１質量部に変更し、且つバージン原料を５０質量部、リサイクル原料を５０質量部に変更したこと以外は、実施例１と同様にして板状発泡体を製造した。
得られた板状発泡体の平均気泡径は０．８３ｍｍ、明度指数Ｌ*は８０であった。
この板状発泡体は、屋外暴露評価やハロゲン照射評価結果、反り、長さ・幅寸法変化値の判定は○であったが、明度指数が本発明の範囲より高く、色ムラ評価は×であった。
【００４３】
［比較例６］
発泡体の平均気泡径が１．０５ｍｍになるように、押出発泡の条件を変えたこと以外は、実施例１と同様にして板状発泡体を製造した。
得られた板状発泡体の平均気泡径は１．０５ｍｍ、明度指数Ｌ*は６０であった。
この板状発泡体を屋外で暴露した結果、表面温度が６４℃、反り３ｍｍで判定は×、長さ方向寸法変化値が＋５ｍｍ、幅方向寸法変化値が＋４ｍｍで判定は×であった。ハロゲン照射の評価結果は表面温度が６３℃、反り＋０．５３ｍｍで判定は×、長さ方向寸法変化値が＋０．４０ｍｍ、幅方向寸法変化値が＋０．２４ｍｍで判定は×であった。
【００４４】
［比較例７］
カーボンブラックの添加量を０．０８質量部に変更したこと以外は、実施例１と同様にして板状発泡体を製造した。
得られた板状発泡体の平均気泡径は０．８１ｍｍ、明度指数Ｌ*は６３であった。
この板状発泡体を屋外で暴露した結果、表面温度が６１℃、反り＋２．５ｍｍで判定は×、長さ方向寸法変化値が＋５ｍｍ、幅方向寸法変化値が＋３．５ｍｍで判定は×であった。ハロゲン照射の評価結果は表面温度が６１℃、反り＋０．５ｍｍで判定は×、長さ方向寸法変化値が＋０．３９ｍｍ、幅方向寸法変化値が＋０．２２ｍｍで判定は×であった。
【００４５】
実施例１〜６の結果を表１にまとめて記す。また比較例１〜７の結果を表２にまとめて記す。
なお、表１、表２中に記した測定項目（カーボンブラック含有量、平均気泡径、明度指数Ｌ*、屋外暴露時の表面温度・反り・長さ寸法変化・幅寸法変化、ハロゲン照射時の表面温度・反り・長さ寸法変化・幅寸法変化）の測定方法、条件及び評価基準は、下記の通りとした。
【００４６】
＜カーボンブラック含有量＞
試料１０〜１５ｍｇを示差熱・熱量同時測定装置  ＴＧ／ＤＴＡ  ３００型（セイコー電子工業社製）を使って測定した。即ち、測定開始温度：３０℃、終了温度：８００℃、加熱速度：１０℃／ｍｉｎ、 窒素ガス流量：３０ｍＬ／ｍｉｎ（ ３０℃〜５２０℃）、エアー流量：５０ｍＬ／ｍｉｎ（５２０℃〜８００℃）とし、５２０℃〜８００℃昇温時の試料質量の減量分をカーボン質量とした。
カーボンブラック含有量（質量部）＝試料中のカーボン質量／試料中のポリスチレン系樹脂質量×１００
＜平均気泡径＞
ＡＳＴＭ  Ｄ２８４２−６９の試験方法に準拠し測定した。すなわち試験体をＭＤ方向（押出方向）、ＴＤ方向（面方向にあった押出方向に直交する方向）及びＶＤ方向（厚み方向）に沿って切断し、それぞれの切断面のカット面外側より１／１０〜９／１０以上内側を走査型電子顕微鏡（日立製作所社製Ｓ−３０００Ｎ）で１７〜２０倍（場合により２００倍）に拡大して撮影する。撮影した画像をＡ４用紙上に４画像づつ印刷紙、夫々の方向に平行な任意の一直線上（長さ６０ｍｍ）にある気泡数から気泡の平均弦長（ｔ）を下記式により算出した。但し任意の直線はできる限り気泡が接点でのみ接しないようにした（接してしまう場合は気泡数に含める）。計測は６カ所とした。
平均弦長ｔ＝６０／（気泡数×写真の倍率）
そして次式により各方向における気泡径Ｄを算出した。
Ｄ＝ｔ／０．６１６
さらにそれらの算術平均を平均気泡径とした。
平均気泡径（ｍｍ）＝（ＤＭＤ＋ＤＴＤ＋ＤＶＤ）／３
また、試験片厚みが薄く、ＶＤ方向に６０ｍｍ長さ分の気泡数を数えられない場合は、３０ｍｍまたは２０ｍｍ分の気泡数を数えて６０ｍｍ分の気泡数に換算した。
【００４７】
＜明度指数＞
明度指数とは、ＪＩＳ  Ｋ−７１０５に準拠して、下記の方法で測定した結果から求めた値をいい、ポリスチレン系樹脂発泡体の明度の指標になるものであり、明度指数が小さい値ほど暗い色になり、大きい値ほど明るい色になる。
装置：測色色差計（日本電色工業社製、型番ＣＴ−２０００Ｄ）
方法：ＭＤ方向（押出方向）５０ｍｍ×ＴＤ方向（押出方向に直交する方向）５０ｍｍ×ＶＤ方向（厚み方向）５０ｍｍのサンプルを用意し、ＭＤ・ＴＤ方向の面の表層１ｍｍ厚みをスライサー（中部工業社製、型番ＳＵ−２０Ａ）でスライスして除去し、スライス後のサンプルの表層スライス面について標準板の三刺激値をＹ＝９４．９５、Ｘ＝９２．９４、Ｚ＝１１１．８２として反射法により測定した。
【００４８】
＜屋外暴露時の表面温度・反り・長さ寸法変化・幅寸法変化＞
板状発泡体（厚み２５ｍｍ×長さ１８２０ｍｍ×幅９１０ｍｍ）を、気温３２℃、湿度４５％、無風、快晴の屋外で、平坦なアスファルト面上に１０時〜１６時の間（６時間）暴露し、発泡体の表面温度・反り・長さ寸法変化・幅寸法変化の値を測定した。
・表面温度：放射温度計（カスタム社製、型番ＣＴ−２０００Ｄ）を使って発泡体上面の中心部を測定した。測定は１３時に測定した。
・反り：暴露後の反り返った板状発泡体の４隅において、平坦面（アスファルト面）から浮き上がった分の高さを測定し、４隅の内の最大値を反り値とした。
の最大値を反り値とした。
・寸法変化値：長さ・幅とも、両端・中央部の上面３点をＪＩＳ１級鋼製巻尺で測定し、最大値を寸法変化値とした。寸法変化値＝暴露後寸法−暴露前寸法
・屋外暴露での評価基準：
反り；２ｍｍ以上を不良（×）、２ｍｍ未満を良好（○）とした。
長さ寸法変化値；４ｍｍ以上を不良（×）、４ｍｍ未満を良好（○）とした。
幅寸法変化値；３ｍｍ以上を不良（×）、３ｍｍ未満を良好（○）とした。
【００４９】
＜ハロゲン照射時の表面温度・反り・長さ寸法変化・幅寸法変化＞
チャンバーの天井部分に、三菱電機オスラム社製のハロゲン球（ＪＤＲ１１０Ｖ１００Ｗ−ＦＬ／Ｋ７Ｅ（１００Ｖ，１００Ａ））を縦６個×横４個の合計２４個並べて配置し、照射高さを１２００ｍｍとして２００×２００×２５ｍｍのカットサンプルをチャンバー内の平坦なアルミ板の上に置き、ハロゲンランプを２０分間照射し、照射後の表面温度・反り・変形・寸法変化を前記＜屋外暴露時の表面温度・反り・長さ寸法変化・幅寸法変化＞の場合と同様に測定した。
・ハロゲン照射時の評価基準：
反り；０．５ｍｍ以上を不良（×）、０．５ｍｍ未満を良好（○）とした。
長さ寸法変化値；０．３５ｍｍ以上を不良（×）、０．３５ｍｍ未満を良好（○）とした。
幅寸法変化値；０．２ｍｍ以上を不良（×）、０．２ｍｍ未満を良好（○）とした。
【００５０】
また、前記比較例２〜５中に記した「色ムラ評価」の評価基準は、下記の通りとした。
＜色ムラ評価＞
リサイクル原料４０％と５０％を入れた時の、カーボンブラック添加、有り・無しで明度指数を測定した。明度指数に５以上差がある場合、色ムラ有り（×）とした。
【００５１】
【表１】
2008075050.tif 000002
【００５２】
【表２】
2008075050.tif 000003
【００５３】
表１に記した結果から、本発明に係る実施例１〜６の発泡体は、カーボンブラック添加量と明度指数を適正量としたものなので、着色したリサイクル原料を用いた場合でも発泡体自体の各ロット間の色のバラツキを低減することができるとともに、夏場の炎天下・屋外で保管しても反りや変形・寸法変化が生じ難い。
【００５４】
一方、カーボンブラックの添加量を１．５質量部とした比較例１は、屋外暴露時及びハロゲン照射時において表面温度が高くなり、反り・長さ寸法変化・幅寸法変化が実施例１〜６よりもかなり大きくなり、夏場の炎天下での保管が困難である。
また、カーボンブラックを添加していない比較例２と比較例３は、屋外暴露時及びハロゲン照射時の反りや寸法変化は小さいものの、明度指数が高いため、リサイクル原料が４割の比較例２と、リサイクル原料が５割の比較例３との明度指数の差が７と大きくなり、ロット間の色ムラが大きくなった。
また、カーボンブラックの添加量を０．０１質量部とした比較例４と比較例５についても、屋外暴露時及びハロゲン照射時の反りや寸法変化は小さいものの、明度指数が高いため、リサイクル原料が４割の比較例４と、リサイクル原料が５割の比較例５との明度指数の差が５と大きくなり、ロット間の色ムラが大きくなった。
また、平均気泡径が大きく、明度指数が本発明の範囲未満となった比較例６は、屋外暴露時及びハロゲン照射時において表面温度が高くなり、反り・長さ寸法変化・幅寸法変化が実施例１〜６よりも大きくなった。
また、カーボンブラックの添加量を０．０８質量部とした比較例７も、屋外暴露時及びハロゲン照射時において表面温度が高くなり、反り・長さ寸法変化・幅寸法変化が実施例１〜６よりも大きくなった。